(57)【要約】  流入する初期溶融流から非線形溶融流を形成するように成形された少なくとも１つのプロフィルダイインサート（２）を介して初期溶融流を同時押出する方法。ダイインサート入口（１２）は、上方境界と下方境界との間に非線形開口部を有する。ダイインサート（２）は、流入溶融流の１つ以上の溶融流または領域の流れる方向を転換するように配置されている。ダイインサート入口（１２）における初期溶融流は、一般に、材料溶融流の本来の流路に対して横方向に方向転換される。ダイインサート入口（１２）において形成された非線形溶融流は、次にダイインサート（２）内で、ダイインサート出口開口部において実質的により線形または長方形の溶融流に集束する。ダイインサート出口開口部において、初期溶融流の少なくとも１つの層または部分は、押し出された材料の幅または横方向における複数の異なるゾーン内で、押し出された比率の幅または横方向における複数の異なるゾーン内で、異なる比率に分配されている。本発明は、押出物品にも関する。
2008526548.tif 000002
【特許請求の範囲】
【請求項１】
押出物品の形成方法であって：
（ａ）ダイ内の流路に沿って溶融流を押し出すことと；
（ｂ）入口開口部と、出口開口部とを有するダイインサートを提供することであって、前記入口開口部が非直線状であり上方境界から下方境界までの間に延在し；
（ｃ）前記ダイインサート入口において前記流路の少なくとも一部に沿って、前記ダイインサート入口が前記溶融流の少なくとも一部を遮断することによって、前記溶融流の少なくとも一部が再分布されるように、前記ダイ流路内の前記溶融流を前記ダイインサート入口内に押し出すことと；
（ｄ）前記ダイインサート内で前記再分布した溶融流を集束させることと；
（ｅ）前記ダイインサート出口開口部において、前記ダイインサート内の前記溶融流の再分布が原因で性質または材料が変化する、前記溶融流の少なくとも１つ以上の領域を形成することとを含む、方法。
【請求項２】
前記溶融流流路および前記インサートがダイ内にある、請求項１に記載の方法。
【請求項３】
前記溶融流流路および前記インサートが前記ダイ出口にある、請求項２に記載の方法。
【請求項４】
前記溶融流流路および前記インサートがフィードブロック内にある、請求項１に記載の方法。
【請求項５】
前記インサート出口における前記溶融流が押出ポリマー物品となる、請求項３に記載の方法。
【請求項６】
前記インサート出口における前記溶融流が、前記ダイ内のさらに別の流路内に押し出される、請求項２に記載の方法。
【請求項７】
前記溶融流が、異なる成分の２つ以上の領域の多成分溶融流である、請求項１に記載の方法。
【請求項８】
前記溶融流が多層溶融流であり、前記異なる成分が、異なるポリマー材料またはブレンドである、請求項７に記載の方法。
【請求項９】
前記インサート入口における前記溶融流流路が実質的に直線状である、請求項２に記載の方法。
【請求項１０】
前記インサート入口における前記溶融流流路が実質的に曲線である、請求項９に記載の方法。
【請求項１１】
前記インサート入口が、上部境界および底部境界を境界とする二次元非平面状構造である入口開口部を有し、該構造の境界領域が前記インサート開口部を形成する開放領域と閉鎖領域とを含む、請求項１に記載の方法。
【請求項１２】
前記インサート入口の前記閉鎖領域が、前記溶融流の一部を遮断し、これらの遮断された溶融流部分を前記インサート開口部に方向転換させ、前記インサート入口の前記開放領域が、前記インサート入口の少なくとも一部において前記境界の間の前記領域の１０〜９０パーセントを構成する、請求項１１に記載の方法。
【請求項１３】
前記インサートの少なくとも一部における、前記インサート入口開口部の、同等の長方形の開口部に対する周囲長比が１．１〜１０の間である、請求項１２に記載の方法。
【請求項１４】
前記インサートの少なくとも一部における、前記インサート入口開口部の周囲長比が少なくとも１．５である、請求項１３に記載の方法。
【請求項１５】
前記上部境界および底部境界の間の距離「Ｈ」以下である高さ「ｈ」を有する、前記上部境界および底部境界の間に延在する開口部要素を、前記インサート開口部が有する、請求項１３に記載の方法。
【請求項１６】
前記開口部要素の前記高さ「ｈ」が「Ｈ」の２０〜９０パーセントである、前記開口部要素の少なくとも一部が、前記上部境界および底部境界の間の平均流路から２〜９０度の角度で延在し、前記開口部要素の高さ「ｈ」対高さ「Ｈ」のアスペクト比が１０パーセントを超える、請求項１５に記載の方法。
【請求項１７】
前記ダイインサートの少なくとも一部にわたって、前記インサートは、前記ダイインサート入口開口部から前記インサート出口開口部まで実質的に連続的にテーパーが付いている、請求項１３に記載の方法。
【請求項１８】
前記インサート入口開口部対出口開口部の比が０．９〜１０である、請求項１３に記載の方法。
【請求項１９】
前記インサート入口開口部が不連続である、請求項１に記載の方法。
【請求項２０】
前記インサート入口開口部の少なくとも一部が、少なくとも０．２で３未満の流動偏差因子を有する、請求項１に記載の方法。
【請求項２１】
前記インサート出口開口部の少なくとも一部が、対応する入口開口部の少なくとも５０パーセント未満の流動偏差因子を有する、請求項１に記載の方法。
【請求項２２】
ポリマー材料の少なくとも１つの層を含む押出物品であって、前記層は、前記物品の長さに沿った、異なるレベルの溶融流配向を有する、押出物品。
【請求項２３】
異なるポリマーを有する２つ以上の並列ゾーンを有する、請求項２２に記載の押出物品。
【請求項２４】
ポリマーの相対比率が異なる２つ以上の並列ゾーンを有する、請求項２２に記載の押出物品。
【発明の詳細な説明】
【背景技術】
【０００１】
複数のポリマー成分の単層キャストフィルムへの同時押出は、当技術分野において比較的一般的である。多くの場合、複数のポリマー流が、１つのダイまたはフィードブロック中で層状となって合流し、最上部から底部までの多層フィルムが形成される。通常、様々なポリマー流が、フィードブロックセクションなどの中で合流し、次に、層状の構成で従来のコートハンガーダイ配列内に流れ込み、ここでこれらの流れは平らにされてフィルム状の流れとなり、キャスティングロールなどの上に押し出される。この配列によって、複数のポリマーが厚さ方向で複数の層を形成するフィルムが形成される。
【０００２】
あるいは、複数の層が、厚さ方向に同一の広がりをもつ層として分割されるのではなく、フィルムの幅に沿って分割されている、より複雑な同時押出フィルム構造の提供も提案されている。一例は、ポリマーが並列構造またはその変形として分割され、第２のポリマーの連続マトリックス中に第１のポリマーの不連続な包含ゾーンが提供される場合である。米国特許第４，４２６，３４４号明細書には、最初に、同時押出されジグザグの界面を有する２つの溶融流が厚さ方向に配置され、最上部から底部までの層状のポリマー流が並列配列に向け直され、その結果、幅方向で異なるゾーンを有し正弦曲線またはジグザグの界面を有するフィルムが得られる、複雑なフィードブロック方法が記載されている。この２つの流れは、同一の材料で形成されるとして示されており、２つの流れで異なる材料を使用できると考えられるが、このことは特に教示されていない。
【０００３】
特開平８−１８７１１３号公報には、並列同時押出の可能性が開示されているが、それを実現するための具体的な方法は特に開示されていない。米国特許第６，２２１，４８３号明細書にも、おむつ締結タブ中に使用するための弾性材料および非弾性材料の並列同時押出が開示されている。この弾性材料は、非弾性材料によって断続的に間隔があけられる。並列配列は、従来の２層スロットダイ中にインサートを使用して、２つのスロットから来る弾性材料および非弾性材料の交互のレーンを遮断し、それらを交互に合わせることによって実現される。これら２つの材料は、インサートを通過するときに、ダイの中で横方向に流れる傾向が依然として存在する。米国特許第４，７８７，８９７号明細書にも、複数層の並列配列が開示されているが、この場合、３つのゾーンが開示されている。２つの外部非弾性ゾーンと１つの内部弾性ゾーンとが存在する。内部弾性ゾーンは、何らかの理由で１つの弾性溶融流がダイの中で合体することによって形成されるが、なぜそれが起こるかはあいまいである。米国特許第５，４２９，８５６号明細書には、クローレン（Ｃｌｏｅｒｅｎ）型３層ダイを使用して、弾性の不連続なストランドを中央の溶融流中に供給し、２つの非弾性外部層が不連続な弾性流を挟む、包接同時押出（ｉｎｃｌｕｓｉｏｎ  ｃｏｅｘｔｒｕｓｉｏｎ）技術によって、非弾性マトリックス中に不連続の弾性ストランドまたはゾーンを形成する可能性が開示されている。
【発明の開示】
【発明が解決しようとする課題】
【０００４】
上述のすべての方法は、フィルムの形成方法について記述している。並列層形成、またはより複雑な層配列などの厚さ寸法内での単純な複数層以外のものは、ポリマーメルト流の進路変更または方向転換などを行うフィードブロックまたはダイのいずれかを修正することによって形成される。これらの方法は、密閉されたダイまたはフィードブロック中では幾分問題となる。これらでは、ダイまたはマニホールドの本体内部で、異なるポリマー材料の溶融流が複雑な非線形流動パターンにさらされることが必要となる。この結果、複雑な流動相互作用が生じ、残留物の蓄積が問題となり、ダイおよび／またはフィードブロックの定期的な分解および洗浄が必要となりうる。また、ダイまたはマニホールドの中でのポリマーの流動測定が常に同じではないので、一般に、複数の異なる材料は、予測可能な方法で混合されない。材料が混合されると、ポリマーの集束ゾーンと押出機ダイリップとの間で複雑な流動相互作用が生じ、その結果、特に望ましいフィルム以外のフィルムが得られる。本発明は、ダイリップのすぐ近く、ダイの中、またはダイの前で、不連続な熱可塑性樹脂流をフィルム押出物に変えることによって、押出フィルム中に並列型の相対層形成を実現することによって、これらの問題の一部に対処する。
【課題を解決するための手段】
【０００５】
本発明の方法は、一般に、流入する初期溶融流から非線形溶融流を形成するようにインサート入口が成形されている、少なくとも１つのプロフィルダイ、またはフィードブロック、インサート、または構成要素を介して、所定の初期溶融流を同時押出するステップを含む。インサート入口は、非線形開口部を有し、このインサート開口部構造は、上方境界から下方境界までの間にある。インサートは、流入溶融流の１つ以上の溶融流または領域の流れを方向転換するように配置されている。インサート入口における初期溶融流は、一般に、材料溶融流の本来の流路を横断する方向に変えられる。次に、インサート入口における非線形溶融流は、インサート内部で集束されて、インサート出口開口部において実質的により線形または長方形の溶融流となる。インサート出口開口部において、初期溶融流の少なくとも１つの層または部分は、押出材料またはフィルムの幅または横方向における異なるゾーン内に異なる比率で分配されている。本発明は、開示の方法を使用して押出成形した物品にも関する。
【０００６】
本発明は、好ましくは多層または多成分の溶融流から形成される、幅または横方向で変動するポリマーゾーンを有する同時押出ポリマーフィルムにも関する。この押出ポリマーフィルムは、第１の面および第２の面を有する。このフィルムを形成するポリマーは、従来の多層ダイまたは多成分ダイから同時押出され、次にその流れは、中心線のいずれかの側で上方境界から下方境界までの間に特定の断面を有する開口部を有する特定の断面を有するインサートによって、ダイフェースにおいて、あるいはダイまたはフィードブロックの内部で分配される。このフィルムは、異なるポリマーまたは異なる相対比率のポリマーを有する２つ以上の並列ゾーンを特徴とする。
【０００７】
添付の図面を参照しながら本発明をさらに説明するが、いくつかの図面において、類似の参照番号は類似の部分を表している。
【発明を実施するための最良の形態】
【０００８】
本発明の押出フィルムまたは押出物品の形成方法に使用されるダイを、図１に概略的に示している。一般に、この方法は、所定の流路に沿った初期溶融流を押し出すステップを含み、この初期溶融流は、図２および３に示されるダイインサートなどのダイインサート２を通過する多層または多成分の溶融流３であってよい。この所定の流路は、好ましくは、流路の一部に沿って一次元であり連続である。一次元とは、溶融流が、直線などのあらゆる一次元線状形態であってよいが、曲線であってもよく、その曲線はそれ自身と交差することができ、図６に示すような楕円形または円形を形成できることを意味する。図１に示されるように、溶融流は、少なくとも１つのダイインサート２を有するダイ１を介して従来の押出機（図示せず）から送出され、このダイインサートは、特定の断面を有する非直線状入口開口部を有する。非直線状とは、ダイインサート入口開口部が全体として長方形以外の形態であるが、ダイ入口開口部の一部は直線状であってもよいことを意味する。ダイインサート入口開口部は、流入する初期溶融流の少なくとも一部を遮断し、遮断された溶融流の一部を、所定の初期溶融流流路形態から、ダイインサート入口開口部によって画定される１つ以上の流路形態に方向転換させる。遮断され方向転換された溶融流は、ダイインサート内で、ダイインサート入口開口部における特定の断面形状からダイインサート出口までのダイインサートによって画定される全体的に集束する流路に集束される。ダイインサート出口における集束した溶融流の流路は、本来の所定の初期溶融流流路と類似していてよい。この方法で使用されるダイインサートは、初期溶融流の少なくとも一部を横方向に再分布させる。また、これによって溶融流の少なくとも１つの層は、複数の特有の可能性のある流路に方向変換され、一般にこれによって、これらの流路内の流れが異なる流量を有するようになり、その結果、ダイインサートの横方向、またはダイインサート出口におけるダイインサートの厚さ寸法、またはその両方の寸法のいずれかで、異なるレベルの溶融誘起配向（ｍｅｌｔ  ｉｎｄｕｃｅｄ  ｏｒｉｅｎｔａｔｉｏｎ）となる。次に、ダイインサート出口における溶融流は、フィルムなどの物品として押し出されるか、あるいは、ダイインサートがダイの内部にある場合には、ダイ内部のさらなる加工ステップまで押し出される。溶融流とは、ダイ出口で押し出されて固化することが可能なニュートン流体または粘弾性流体の流れを意味する。この材料は、溶融相であってもなくてもよい。
【０００９】
上述の実施形態においては、ダイの中に配置される独立した要素としてインサートが示されている。記載の特徴を有するのであれば、このインサートは、インサートが中に配置されるダイおよび／またはフィードバックと一体に形成されていてもよい。インサートという用語は、特定の断面を有する入口および記載のその他の特徴が得られるあらゆる構造を特定するために使用され、ダイ、フィードブロック、または別の構成要素の中にあるかどうかは無関係である。
【００１０】
多層または多成分の溶融流は、あらゆる従来方法によって形成することができる。多層溶融流は、並列する層または同一の広がりをもつ層であってよく、米国特許第４，８３９，１３１号明細書に示されるような多層フィードブロックによって形成することができる。多成分溶融流は、包接同時押出、または米国特許第６，７６７，４９２号明細書に示されるような他の公知の方法を使用することによって形成できるような、異なる成分を有するドメインまたは領域を有することができる。同時押出された溶融流は、従来の水平方向に層を重ねた多層流などの構造化された配列を有することもできるし、あるいは実質的に構造化されていない、すなわち不規則であってもよい。本発明の方法によって均一な溶融流を押し出すことも可能である。この場合の主要な効果は、インサート内で初期流の一部が再分布されるために、程度の差はあるが溶融誘起配向を有する、インサート出口において方向的に間隔を開けたゾーンが存在することである。
【００１１】
溶融流の初期の非線形または非直線状流路形態（特定の点における流路またはダイキャビティの断面形状）から、実質的により線形または直線状の流路形態および／または初期の所定の材料流路形態に類似してもよい流路形態に、インサートの断面が集束することによって、インサート入口およびインサート内において溶融流の方向転換または再分布が起こる。前駆溶融流の１つ以上の層または領域を形成する材料は、初期の所定の材料流路または形態に対して横方向および／または他の寸法であってよい方向に再分布または方向転換される。この方向転換された流れは、少なくとも一部は、インサート入口において材料の流れの一部が分断または遮断されることによって生じる。分断された溶融流は、インサート内の流路に沿って、より構造化の少ない形態に集束し、この形態は、本来の材料流路形態、たとえば長方形のインサート開口部などと類似していてもよく、初期溶融流の１層または部分の少なくとも一部は、ダイインサート出口開口部から出現する押出材料またはフィルムの幅または横方向などにおいて、異なるゾーンで異なる比率に分配されている。このプロセスは、ダイまたはフィードブロックの内部で分離した複数のインサートを使用して繰り返すことができる。このプロセスがフィードブロック付近、またはフィードブロック内で行われる場合、ポリマー溶融流の流路形態は、フィルム状構造まではあまり引き伸ばされず、高さ対幅の比が大きくなる。これによって、インサートによって再分布されるポリマーメルトのゾーンが比較的大きくなる。インサートがダイ出口により近い場合は、流入するポリマー溶融流の流路形態は、高さ対幅の比がより小さいフィルム状形態まで、より大きく引き伸ばされる。この位置のインサートは、流入するポリマーメルト流のより少ない部分を再分布させる。これら２種類のインサートを併用することで、同じ溶融流上で大規模および小規模の両方のポリマー再分布を行うことができる。
【００１２】
本発明のインサートは、図１に示されるようなコートハンガーダイなどの従来のダイの中に容易に取り付けることができ、図２および３に示されるような第１および第２の半体などの複数の分解可能な構成要素でダイインサートが形成されている場合は、容易に除去、交換、および洗浄を行うことができる。このダイインサートは、手入れのため容易に分解および洗浄を行い、再度組み立てることができる。ダイインサートを形成するために複数のダイ部品を使用することで、放電ワイヤ加工などの従来方法によって、より複雑な流路を形成することができる。二部品のダイインサートが示されているが、複数部品のダイインサートも可能であり、それによって、組み立てられたダイインサート内により複雑な流動チャネルまたは流路を形成することができる。ダイインサートは、全体または一部がダイの別の部分で形成されていてもよい。しかし、ダイインサート内の流路は、好ましくは実質的に連続であり集束しており、ダイ内の流路の少なくとも一部において、直線状にテーパーが付いている。
【００１３】
図５に示されるようなインサート入口領域は、上部境界８および底部境界９を境界とする２次元非平面構造を有することを特徴とする。図５および６に示されるような上部境界８および底部境界９によって画定される入口領域内には、閉鎖領域１１によって分離された、インサート開口部を形成するインサート入口１２の開放領域が存在する。この開放領域は、幅寸法「Ｐ」を有する構造１３を特徴としており、当然ながら寸法「Ｐ」は、すべての寸法がそうであるように、開放領域構造に沿って変動することができる。これらの構造１３は、実質的に連続した開口部、分岐した開口部、および／または断続的な開口部（図４１に示されるものなど）であってよい。入口領域の少なくとも一部の開放領域は、一般に、インサート入口の少なくとも一部の上部および底部境界８および９の間で画定される全領域の１０〜９０％を構成し（上部および底部境界が、ダイインサート入口の領域内の構造の境界と見なされる）、あるいは２０〜８０パーセントを構成する。逆に、閉鎖領域は、ダイインサート入口の９０〜１０パーセント、または８０〜２０パーセントを占め、あるいは１０、２０、または３０パーセントを超え、最大で５０パーセントを超える。インサート入口内の閉鎖領域が大きくなると、初期材料の流路内でより大きな比率の材料が、インサート入口開口部に入るために別の流路に見られるようになる。一般に、初期材料の流路の断面積は、インサート入口領域以上にすることができるが、インサート入口領域よりは小さくてもよい。
【００１４】
インサート入口開口部（またはその一部）は、インサート入口開口部と、同等の長方形のダイインサート開口部（同じ幅と同じ平均幅寸法Ｐを有する開口部）との断面の周囲長の比によって特徴付けることもできる。本発明のインサート入口開口部の周囲長と、同等の長方形のインサート入口開口部の周囲長との比が、周囲長比であり、これは１．１〜１０の間とすることができ、あるいは１．１または１．５または２．３を超えることができるが、一般には８未満または５未満である。より大きな周囲長または周囲長比を有する構造は、より高度に構造化された開口部であると見なされる。より高度に構造化された開口部を有すると、多層または多成分の流れなどの流入する初期溶融流からの溶融流の再分布がより顕著になる。これは一般に、遮断された特定の流路の代わりの流路の可能性がより高くなるためである。しかし、非常に大きい周辺長比を有し、閉鎖領域が比較的少ない場合は、大部分の溶融物は再分布があまり起こらない。閉鎖領域が大きいと（開放領域のパーセント値が低くなると）、特に、より高度に構造化された連続開口部または不連続開口部と組み合わせた場合に、流入する溶融流の少なくとも一部の再分布がより顕著になる。
【００１５】
一般に、溶融流中の特定の点における一部の材料は、図５に示されるような閉鎖領域１１のために、別の流路を見つけ出すことが必要になる。高度に構造化した開口部を有する場合には、２つの境界８および９を境界とする領域内で、より多くの種類の独自の可能な流路が存在する。独自の流路の１つは、図５および２８に示されるような厚さ寸法Ｐと、ならびに同等の直線状流路によって画定される規格化された流路からのずれとによって画定される領域である。平均流路からずれた多数の可能な流路が存在する場合には、材料はより容易に進路を変更する。特定のインサート開口部に関して、これは、開口部または開口部の断面の流路偏差因子（後述の実施例で定義される）として定義される。一般に、この偏差因子は、０．２を超え、または０．５を超え、最大で２または３であるが、より大きな偏差因子もありうる。偏差因子が大きいほど、上部境界８と底部境界９との間で間隔を開けて存在する可能な流路がより多くなる。ダイインサートの出口も、偏差因子を有することができるが、好ましくは対応する入口よりははるかに小さい。一般に、出口は、入口の少なくとも５０パーセント未満、または８０パーセント未満の偏差因子を有する。流れの再分布を最大限にし、特定の断面を有する平坦なフィルムまたは溶融流を形成するために、出口の偏差因子を０にすることができる。
【００１６】
一般に、インサート入口開口部は、ダイインサートの特定の領域上に要素（たとえば１３）を有することを特徴とし、これらの要素は、その領域の上部境界８から底部境界９までの少なくとも一部の間に延在する。これらの要素は、上部境界と底部境界との間の距離「Ｈ」よりも短くてよい高さ「ｈ」を有し、これは、一般に「Ｈ」の１０〜１００パーセント、または「Ｈ」の２０〜９０パーセントである。これらの要素は、上部境界と底部境界との間に延在する平均流路から２〜９０度、または５〜８０度、または１０〜９０度の角度で延在することができる。これらの要素は一般に、高さ「ｈ」対高さ「Ｈ」のアスペクト比が１０パーセントを超え、場合により２５パーセントを超える。より小さなアスペクト比構造も可能であるが、流れの大幅な再分布は少なくなる。
【００１７】
図２６および２８に示されるような振動する入口開口部を有する場合、この要素は上部ピーク１０９と隣接する下部ピーク１０４との間に高さ「Ｈ」を有する脚１０８で構成される。個別の要素は、上部境界から底部境界まで延在することができるし、あるいは、上部境界と底部境界との間のある位置で別の開口部から延長されたものであってもよい。
【００１８】
一般に、インサートは、入口開口部からインサート出口開口部まで実質的に連続的にテーパーが付いている。流路の一部で外側に向かってテーパーのついたチャネル、またはダイインサートの入口開口部と出口開口部との間に階段関数的に変化するテーパーなどの、インサート内に別のテーパー付きチャネルも存在することができる。
【００１９】
インサート入口開口部の開放領域は、一般に、インサート出口開口部の開放領域よりも大きく、入口対出口の開口部の比は０．９〜１０または１〜５である。入口領域が出口領域より小さくすることもできるが、その場合には、より大きな背圧が生じ、より厚いフィルム構造が形成される。
【００２０】
図４は、インサートの入口開口部の中に供給可能な前駆溶融流の断面図を示している。図４の３層溶融流は、比較的厚い層１４と、厚い層１４の一面上の２つの薄い層１５および１６とを特徴とする。この溶融流がインサート入口開口部１２で停止すると、厚い層１４は、主として、上部境界に隣接する入口開口部１２の連続チャネル１７の中で分配され、これによって実質的に連続したフィルムバッキングを形成することができる。溶融流の厚い層１４の一部は、要素１３の中にも分散する。要素１３に入る溶融流１４の部分は、溶融流１４の相対厚さに依存し、要素１３の高さおよびインサート入口開口部１２のチャネル１７の大きさと関連がある。最外溶融流層１６は、要素１３の先端部の中に再分布する傾向にあり、この層の材料は、連続するダイインサート入口チャネル１７の外面１９上にはほとんどまたは全く見られない。図５に示されるように、中間層１５は、直立した要素１３の中に偏って分配される傾向にある。溶融流１５の一部は、流れに対する主要開口部および要素１３の間隔に依存して、連続チャネル１７の表面１９に分配されることもである。図５に示されるようなインサート入口設計の場合、要素１３の先端部２０は、インサート入口１２の主流チャネル１７から大きく離れて配置されており、この結果、要素１３の中に流れの最外部分（この場合は層１６）が偏って分配される。層１６は一般に、最短流路で入口開口部まで流れ、そのため、最外層１６は一般に、主流チャネル１７ではなく要素１３の先端部２０に存在する。一般に、材料の流れのいずれの部分においても、材料は、入口１２によって提供される最も近い開口部に流れる傾向にある。中間層１５の場合、主流チャネルへの流路は最外層１６の場合よりも短いので、中間層１５の場合、材料の流れの一部は主流チャネル１７に分布する。図７に示されるように、インサート出口開口部５において、この３つの材料溶融流層は、再結合した形態になる。最外層１６は、押出物の外面上の不連続な領域２６に再分布しており、中間層１５は領域２９の最外層を形成するようになる。厚い層１４は、出口において層２３を形成し、これは外面２８を形成する。この結果、２つの薄い層が並列した領域２９および２６を構成する。この時点でこの押出物を最終フィルムとして押し出すと、領域２９および２６は、流れのばらつきのため非平面状になると思われる。領域２６は、相対的に速い流れとなり、ダイを出ると連続した稜を形成しやすい。このことは、フィルム面などの１つの構造面上に他と異なる構造特性が提供されるため好都合となりうる。
【００２１】
図８に示されるように、インサートは、ダイ１の最も外側の先端部１０に配置することができる。この場合、ダイインサート出口は、ダイを出る最終物品を形成する。図９に示されるような別の構成では、従来のダイチップ３１から内側に本発明のダイインサートが配置されている。この配置の場合、プロフィルダイインサートによって発生する流れの不規則性は整流室３０によって軽減することができ、従来のチップ３１をダイの最も外側の先端部１０で使用することで、実質的により平坦な最終フィルム断面形状を形成しやすくなる。あるいは、必要に応じて、図１０に示されるような２つ以上のプロフィルダイインサートを直列に配置し、場合により整流室３０を併用することで、あらゆる流れの不規則性を軽減することができる。
【００２２】
図１１は、層４０、４２、および４３を有する別の溶融流を示している。第１の実施形態と同様に、最外層４０および４３は、ダイインサート入口要素４７の先端４５および４４に分配され、一方、主材料流４２は、大部分が主流チャネル４６に分配され、一部は要素４７に分配される。インサート出口開口部４８において、最外材料流層４０および４３は、出口材料流の最外面で別々に連続的に延在する領域４０’および４３’に再分配され、中央流層４２の一部は、表面領域４９および４９’中の最外材料流の一部を形成する。この結果、中央層材料４２と、押出物の互いに反対側の表面上の両方の外層４０および４３との両方から形成された不連続な最外領域を有するフィルムが得られる。
【００２３】
図１４は、図１２に示されるものと同じ入口に流れ込む別の材料溶融流５０を示している。この場合、材料溶融流は、中央層の最外面上に層５１、５４、５５、および５３を有する。層の相対厚さに基づいて、これは、図１５に示されるように先端４５および４４の中に層が再分布することができ、この結果、図１６に示されるようにインサート出口開口部４８においては、材料層５１’、５４’、５５’５３’および５２’が再分布する。
【００２４】
図１７は、図１４と同じ材料流５０を示しており、これは図１８に示される別のインサート入口開口部６４に供給される。インサート入口開口部は、連続した開口部６３で形成されており、連続した開口部６３から延在する異なる高さの要素６１および６２を有する。要素６１、６１’、６２、および６２’の頂部６５、６５’、６６および６６’は異なる相対高さを有する。５つそれぞれの層は、要素６１、６１’、６２’、および６２のそれぞれの高さに依存し、層分布および層厚さと関連して、異なる比率でこれらの要素に再分布する。ピーク６５および６５’の間の領域においては、層５１、５４、５３、および５５は、閉鎖領域によって実質的に完全に遮断され、層５５および５４は主として要素６２、６２’の頂部６６’および６６に再分布する。しかし、外層５１および５３は、頂部６５および６５’への別の流路を見つけ出すことができ、５つすべての層５１”、５２”、５３”、５４”、および５５”が押出物の外面に露出した押出物を得ることができる。この結果、図１８に示されるような層分布を形成することができ、図１９に示されるようにインサート出口において流れの再分布が起こることができる。これによって、それぞれの面上に異なる材料の３つの不連続な領域を有するフィルムを得ることができるが、相対的なピーク高さおよび溶融層厚さ、ならびに溶融物中の層の数に依存して、可能な組み合わせは無限である。
【００２５】
図２０は、別の溶融流７０を示している。図２０の溶融流７０は、溶融流７０中の３つの比較的同等の層７１および７２および７３として示されている。この溶融流は、図２１に示されるインサートなどのあらゆるインサートに供給することができ、図２１のインサートは、主要なダイ入口開口部７６から突出する比較的短く幅広の要素７７、７７’を有するインサート入口７４を有する。図２０の溶融流の場合、最外層７１および７３は要素７７および７７’に分布し、図２２に示されるように、インサート出口開口部７８において溶融流層が再分布する。
【００２６】
図２３は、図２４に示される別の実施形態のインサート入口８４に供給することができる、層８１および８２で形成される２層溶融流８０を示しており、この場合、外層８２は、ダイ要素８７内に再分布し、主として要素先端８９に分配される。主流チャネル８６は、層８１からの流れの大部分を含む。この実施形態においては、要素８７は、インサート出口に向かって２次元の連続的なテーパーの付いたインサート内で流路を形成し、インサート出口開口部における押出物の特定の領域において、層８２の濃度がより高くなる。
【００２７】
図２６〜３０の実施形態のインサートで例示の同時押出される溶融流は、２層材料溶融流である。上部ゾーンおよび下部ゾーンを有する従来の２層前駆溶融流が、ダイまたはフィードブロックからインサート（山および谷の形状を有する）入口１０４内に供給され、これによって、上部材料流層１０９は、非平面状インサート入口１０４の上部半体１０７に集まり、下部材料溶融層１０８は、非平面状インサート入口１０４の下部半体１０６に集まる。インサートの上部半体と下部半体との間での２つの材料溶融流の分裂は、それらの相対質量流量に依存する。上部溶融層１０９は、非平面状インサートの下部半体１０６の中に延在する場合があるし、あるいは下部溶融層１０８は、非平面状インサートの上部半体１０７の中に延在する場合がある。２層溶融流の場合、上部層および下部層は平面状に偏って分配される傾向にあり、このため、インサート出口開口部１０５において最終流れが別個に並列に分配され、フィードブロックまたはダイ本体の中で複雑な流れの方向転換は不要である。材料溶融層は、押出物１１０の幅方向に延びて分配されるため、押出物の幅にわたって２種類（以上）の材料の比率が変動する。２層実施形態においては、この変動のため、第１の幅方向ゾーンにおける実質的に１００パーセントの第１の材料層から、第２の幅方向ゾーンにおける実質的に１００パーセントの第２の材料層まで、材料が実質的に完全に分配される。３つ以上の材料層の場合は、少なくとも１つの材料層が、一般に、押出物の横方向にわたって厚さが変動する。厚さが変動する材料層は、一般に、押出物全体の厚さの０〜９０％を構成する。各層は、押出物の幅（Ｙ方向）にわたるあらゆる場所で押出物全体の厚さの０〜１００％を構成することができる。厚さの変動する材料層は、一般に、最も厚い領域を最も薄い領域と比較して少なくとも１０パーセント変動し、あるいは少なくとも２０パーセントまたは少なくとも５０パーセント変動する。この分配は、前駆体材料の押出物層の相対比率、およびインサート１００の開口部の形状によって決定される。規則的に振動する開口部を有するインサートの場合、この分配によって、図３０に示されるようなフィルムまたは流れになることができる（同時押出された材料の溶融流は、溶融流全体にわたって材料の比率が一定であると仮定している）。インサート開口部が、図２８に示されるような幅Ｐ、角度「β」、振幅「Ｈ」、波長「Ｗ」、またはそれらのいずれかの組み合わせのいずれかが変動する場合、材料層の分配が変動するが、流れは依然として、インサートの開口部の山と谷との間で分配される。分配の程度は、インサートの山および谷の開口部の脚の間の角度βにも依存する。角度βが９０度未満の場合、少なくとも１つの層は、押出物または形成されたフィルムの中で不連続に分布するように完全に分配される傾向にある。このことは、材料の流れの５０パーセント未満を形成する外側の流れの層が存在する場合に特に言える。角度βが９０度を超える場合、特に１つの層が材料の５０パーセント以下であるときには、不連続な層が形成されないように層が分配される傾向にある。一般に、角度βは、１７０°〜５°、１４０°〜１０°、１１０°〜２０°、または��０°〜３０°の範囲である。山および谷の構造は、図示されるような規則的に振動する曲線、階段関数曲線、またはその他のあらゆる変形であってよい。
【００２８】
図３１は、振動型インサート入口１１４に供給される図２３の２層溶融流８０を示している。この２つの材料溶融流層８１および８２の分割では、図２８〜３０の実施形態のような不連続で並列の分配とはならず、その原因の一部は角度βが９０度を超えるためであり、両方の層の材料層厚さは、図３３に示されるインサート出口１１５から出る押出物の幅寸法にわたって変動する。図３４は、３つの同等の層１２１、１２２、および１２３に分割される別の３層溶融流１２０を示しており、これらは、角度βが９０度よりわずかに小さいインサート入口１２４に供給される。この結果、ダイインサート出口１２５において外層１２１および１２３が実質的に完全に分配されて、不連続な材料領域１２１’および１２３’が得られる。中央層１２２は、フィルムの幅全体に実質的に均一に分布し、そのため厚さのばらつきは比較的小さくなる。
【００２９】
図３７も、図３８に示される振動するインサート入口開口部１３４に供給される図２３の２層溶融流８０を示している。この場合、この振動構造中にはピークは存在しない。したがって、脚の間の角度βは実質的に０であり、脚１３１および１３２は実質的に平行である。脚１３１および１３２は、平坦領域１３３によって分離されている。この結果、インサートは、インサート出口開口部１３５から出る押出物の幅方向に層８１および８２を実質的に完全に分配し、分配された層８１”および８２”の間にはいくぶん急激な界面１３６を有する。これによって、図２８〜３０の実施形態で提供される場合よりも、最初は同一の広がりをもった溶融層８１および８２がより顕著に並列に再分布される。
【００３０】
図４０は、３つの比較的同等の層７１、７２、および７３を有する図２０の溶融流７０であり、これは、不連続なインサート開口部１４１、１４２から形成されるインサート入口開口部１４４の中に供給される。これらの不連続なインサート開口部は、距離「ｄ」だけ離れている。中央溶融層７２は、押出物７２”の両面上に送り出され、外部溶融層７１および７３は、両外面上に中央層７２”とともに領域７１”および７３”を交互に形成する。インサート入口開口部１４１および１４２は、共通の出口開口部１４５中に集束して、実質的に連続の押出物を形成する。
【００３１】
図４４ａおよび４４ｂは、フィードブロック管２０１の中にあるインサート２００を示している。このインサートは、図２６に示されるものと実質的に同じであり、インサート入口２０４からインサート出口開口部２０５に供給される。ダイ内のポリマー流と比較すると、フィードブロック内のポリマー流はあまり平坦でなく細長いため、流れおよびインサートの寸法は異なる。
【００３２】
本発明の同時押出フィルムを製造することができる好適なポリマー材料としては、ポリオレフィン、たとえば、ポリプロピレンおよびポリエチレン、ポリ塩化ビニル、ポリスチレン、ナイロン、ポリエチレンテレフタレートなどのポリエステル、ならびにそれらのコポリマーおよびブレンドを含む熱可塑性樹脂が挙げられる。好ましくはこの樹脂は、ポリプロピレン、ポリエチレン、ポリプロピレン−ポリエチレンコポリマー、またはそれらのブレンドである。
【００３３】
多層構造体は、米国特許第５，５０１，６７５号明細書、第５，４６２，７０８号明細書、第５，３５４，５９７号明細書、および第５，３４４，６９１号明細書などのあらゆる多層または多成分のフィルム押出方法を利用することができ、これらの参考文献の内容は本明細書に実質的に援用される。これらの参考文献は、少なくとも１つの弾性層と１つまたは２つの比較的非弾性の層とを有する種々の形態の多層または同時押出エラストマー積層体を教示している。しかし、これらの公知の多層多成分同時押出技術を使用して、２つ以上の弾性層、または２つ以上の非弾性層、あるいはそれらのあらゆる組み合わせから多層フィルムを形成することもできる。
【００３４】
非弾性層は、好ましくは、半結晶質または非晶質のポリマーまたはブレンドで形成される。非弾性層は、ポリエチレン、ポリプロピレン、ポリブチレン、またはポリエチレン−ポリプロピレンコポリマーなどのポリマーから主として形成されるポリオレフィン系であってよい。
【００３５】
フィルムに押出可能なエラストマー性材料としては、ＡＢＡブロックコポリマー、ポリウレタン、ポリオレフィンエラストマー、ポリウレタンエラストマー、メタロセンポリオレフィンエラストマー、ポリアミドエラストマー、エチレン酢酸ビニルエラストマー、ポリエステルエラストマーなどが挙げられる。ＡＢＡブロックコポリマーエラストマーは、一般に、Ａブロックがポリビニルアレーン、好ましくはポリスチレンであり、Ｂブロックが共役ジエン、特に低級アルキレンジエンであるブロックコポリマーエラストマーである。このＡブロックは、一般に、モノアルキレンアレーン、好ましくはスチレン系部分、および最も好ましくはスチレンから主として形成され、４，０００〜５０，０００の間のブロック分子量分布を有する。Ｂブロックは、一般に、主として共役ジエンから形成され、約５，０００〜５００，０００の間の平均分子量を有し、Ｂブロックモノマーは、さらに水素化または官能化されていてもよい。ＡブロックおよびＢブロックは、特に線状、放射状、または星形の構成で従来通りに構成されており、このブロックコポリマーは、少なくとも１つのＡブロックおよび１つのＢブロックを含有するが、好ましくは複数のＡブロックおよび／またはＢブロックを含有し、これらのブロックは同種でも異種でもよい。この種の典型的なブロックコポリマーは、複数のＡブロックが同種でも異種でもよい線状ＡＢＡブロックコポリマー、または主としてＡ末端ブロックを有するマルチブロック（４ブロック以上を有するブロックコポリマー）コポリマーである。これらのマルチブロックコポリマーは、ある比率のＡＢジブロックコポリマーを含有することもできる。ＡＢジブロックコポリマーは、粘着性がより高いエラストマー性フィルム層を形成する傾向にある。弾性フィルム材料のエラストマー性に悪影響を与えないのであれば、その他のエラストマーをブロックコポリマーエラストマーとブレンドすることができる。Ａブロックは、α−メチルスチレン、ｔ−ブチルスチレン、およびその他の主としてアルキル化されたスチレン、ならびにそれらの混合物およびコポリマーから形成されてもよい。Ｂブロックは、一般にイソプレン、１，３−ブタジエン、またはエチレン−ブチレンモノマーから形成することができるが、しかし、好ましくはイソプレンまたは１，３−ブタジエンである。
【００３６】
すべての多層実施形態を使用する場合、弾性、柔軟性、硬度、剛性、曲げ性、粗さなどの、フィルムの１方向または両方向における特定の機能特性が得られるように層を使用することができる。異なる材料で形成される層を、Ｚ方向で異なる位置に向けることで、上記特性が横方向で変動するフィルムを形成することができる。
【００３７】
ダイインサートのパラメータ
ダイインサート内の開口部の形状を特徴付けるために、種々の数学的および幾何学的パラメータを使用した。
【００３８】
周囲長比：ダイインサート入口開口部の周囲長と、同等の長方形のダイインサート入口開口部の周囲長との比。
【００３９】
流路偏差因子：材料の流路が仮想的な直線状流路からどれだけずれるかの尺度。これは、図４３に概略的に示される仮想の長方形の出口開口部形状の頂点の上に入口開口部形状の跡を重ねることによって計算され、ここでＺは、入口開口部の最大幅寸法Ｐである。出口開口部の高さまたは間隔は「Ｚ」である。入口開口部の領域を数学的に概算するために、辺が「Ｚ」に等しい一連の正方形を、入口開口部に適合させる。仮想の出口開口部の中心に対応する基準線「ｍ」を引く。入口開口部に適合させた各正方形（基準線「ｍ」の上下両方）について、その正方形の中心から基準線「ｍ」までの距離を計算し、これを「ｎ」として示し、ここでｎはＺの単位で表される。個々の正方形に正方形の中心から基準線までの距離ｎを乗じ、正方形で示される入口の実際の面積（一般にＺの自乗以下となる）で規格化する。次に、入口開口部に適合させたすべての正方形について、これらの値すべてを合計し、次に、正方形の総数（距離「ｎ」が０の正方形も含む）で割ることによって、流路偏差因子が求められる。
【実施例】
【００４０】
実施例１
第１の「Ａ」青色層、第２の「Ｂ」赤色層、および第３の「Ｃ」赤色層からなる３層構造を作製するために３つの押出機を使用したことを除けば、従来の装置を使用して、同時押出され特定の断面を有するウェブを作製した。「Ｂ」および「Ｃ」の赤色層は、同じ材料でできているので、１層として機能する。第１の層は、ポリプロピレン／ポリエチレン耐衝撃性コポリマー（９９％の７５２３、４．０ＭＦＩ、オランダのホーフドロープのバゼル・ポリオレフィンズ・カンパニー（Ｂａｓｅｌｌ  Ｐｏｌｙｏｌｅｆｉｎｓ  Ｃｏｍｐａｎｙ，Ｈｏｏｆｄｄｏｒｐ，Ｎｅｔｈｅｒｌａｎｄｓ）と、１％の青色ポリプロピレンベースカラーコンセントレートとを使用して作製した。第２および第３の層は、９８％の７５２３ポリプロピレン／ポリエチレン耐衝撃性コポリマーと、２％の赤色ポリプロピレンベースカラーコンセントレートとを使用して作製した。６．３５ｃｍ一軸スクリュー押出機を使用して、第１の層の７５２３コポリマーを供給し、３．８１ｃｍ一軸スクリュー押出機を使用して第２の層の７５２３コポリマーを供給し、２．５４ｃｍ一軸スクリュー押出機を使用して第３の層の７５２３コポリマーを供給した。３つすべての押出機バレル温度分布はほぼ同様であり、供給ゾーンの２１５℃からバレル末端での２３８℃まで徐々に上昇するものであった。押出機の流量は、青色層と２つの赤色層を合わせたものとの間の重量比が５０：５０に維持されるように調整した。３つの押出機の溶融流は、ＡＢＣ３層同時押出フィードブロック（テキサス州オレンジのクローレン・カンパニー（Ｃｌｏｅｒｅｎ  Ｃｏ．，Ｏｒａｎｇｅ，ＴＸ））まで供給した。このフィードブロックは、図２６および２７に示されるものと類似のプロフィルダイインサートを取り付けた２０ｃｍのダイ上に取り付けた。これらのフィードブロックおよびダイは２３８℃に維持した。セグメント間の角度βが５３度となるようにダイインサートを機械加工した。ダイインサートによって成形した後、その押出物を冷却し、引き出して水槽に通し、６．１メートル／分の速度のアイドラーロールに巻き付け、水は約４５℃に維持した。このウェブを風乾し、ロール上に集めた。得られたウェブは比較的平坦で、図３０に示されるものと類似した層の分布を有した。赤色（ＢおよびＣ）層は、図３０において１層として描かれているが、これら２層を形成する材料は同一であるため、この実施形態においては１層として機能するからである。このウェブの坪量、厚さ、およびその他の構造的パラメータを以下の表１に示す。
【００４１】
実施例２
スチレン−イソプレン−スチレンブロックコポリマー（クレイトン（ＫＲＡＴＯＮ）１１１４、テキサス州ヒューストンのクレイトン・ポリマーズ・インコーポレイテッド（Ｋｒａｔｏｎ  Ｐｏｌｙｍｅｒｓ  Ｉｎｃ．，Ｈｏｕｓｔｏｎ、ＴＸ））を使用して青色の「Ａ」層を作製したことを除けば、実施例１と同様にして、同時押出され特定の断面を有するウェブを作製した。層の分配によって、横方向に弾性特性を有し、機械方向に非弾性特性を有する図３０に示されるものに類似したウェブが得られた。このウェブの坪量、厚さ、およびその他の構造的パラメータを以下の表１に示す。
【００４２】
実施例３
「Ａ」および「Ｃ」層は９９％の７５２３コポリマーおよび１％の青色カラーコンセントレートを使用して作製し、「Ｂ」層は９９％の７５２３コポリマーおよび１％の白色カラーコンセントレートを使用して作製したことを除けば、実施例１と同様にして、同時押出され特定の断面を有するウェブを作製した。図２および３に示されるものに類似したダイインサートを使用して押出物を成形した。層の分配によって、図１３に示されるものに類似したウェブが得られた。このウェブの坪量、厚さ、およびその他の構造的パラメータを以下の表１に示す。押出機の流量を調整して、約５０パーセントだけ全体の坪量を減少させた。
【００４３】
実施例４
スチレン−イソプレン−スチレンブロックコポリマー（クレイトン（ＫＲＡＴＯＮ）１１１４、テキサス州ヒューストンのクレイトン・ポリマーズ・インコーポレイテッド（Ｋｒａｔｏｎ  Ｐｏｌｙｍｅｒｓ  Ｉｎｃ．，Ｈｏｕｓｔｏｎ、ＴＸ））を使用して白色「Ｂ」層を製造したことを除けば、実施例１と同様にして、同時押出され特定の断面を有するウェブを作製した。層の分配によって、図１３に示されるものに類似したウェブが得られた。このウェブの坪量、厚さ、およびその他の構造的パラメータを以下の表１に示す。
【００４４】
実施例５
図４４ａに示されるようにダイ入口の前の供給管の中に特定の断面を有するインサートを配置したことを除けば、実施例１と同様にして、同時押出され特定の断面を有するウェブを作製した。図４４ｂに示されるものに類似した、厚さ１．２５ｃｍおよび幅７．５ｃｍ特定の断面を有するインサートを使用した。「ＡＢＣ」フィードブロック（テキサス州オレンジのクローレン・カンパニー（Ｃｌｏｅｒｅｎ  Ｃｏ．，Ｏｒａｎｇｅ，ＴＸ））と、「Ａ」チャネルを供給する６．３５ｃｍ押出機（１０ＲＰＭ）と、「Ｂ」チャネルを供給する３．８１ｃｍ押出機（４０ＲＰＭ）とを使用し、「Ｃ」チャネルには供給せずに、「ＡＢ」２層同時押出ウェブを作製した。「Ａ」層は、ポリプロピレン（９９％の３７６２、１８ＭＦＩ、トータル・ペトロケミカルズＵＳＡコーポレーション（Ｔｏｔａｌ  Ｐｅｔｒｏｃｈｅｍｉｃａｌｓ  ＵＳＡ  Ｃｏｒｐ．））および１％の赤色ポリプロピレンベースカラーコンセントレートを使用して作製した。「Ｂ」層は、９９％の３７６２ポリプロピレンおよび１％の白色ポリプロピレンベースカラーコンセントレートを使用して作製した。２つの押出機のバレル温度分布はほぼ同様であり、供給ゾーン温度の２１５℃からバレル末端での２３８℃まで徐々に上昇するものであった。フィードブロックおよびダイは２３８℃に維持した。押出物は、幅２０ｃｍの平坦フィルムコートハンガーダイから押し出した後、冷却し、引き出して水槽に通し、６．２５メートル／分の速度のアイドラーロールに巻き付け、水は約４５℃に維持した。このウェブを風乾し、ロール上に集めた。得られたウェブは比較的平坦で、図４４ｃに示されるものと類似した層の断面分布を有した。このウェブの坪量、厚さ、およびその他の構造的パラメータを以下の表１に示す。
【００４５】
【表１】
2008526548.tif 000003
【図面の簡単な説明】
【００４６】
【図１】本発明において使用されるようなダイインサートを有するダイの切り欠き斜視図である。
【図２】ダイインサート入口から見た、本発明によるフィルムの形成に使用されるダイインサートの斜視図である。
【図３】ダイインサート出口から見た、本発明によるフィルムの形成に使用されるダイインサートの斜視図である。
【図４】本発明の方法により使用される可能性のある前駆体多層溶融流の断面図である。
【図５】図２および３のダイインサートのダイインサート入口における図４の前駆溶融流の断面図である。
【図５ａ】図５の分解断面図である。
【図６】図２および３と類似の円形ダイインサート入口における図４の前駆溶融流の断面図である。
【図７】ダイインサート出口における図５の前駆溶融流の断面図である。
【図８】フィルムを直接押し出すための、本発明のダイインサートを使用する第１の実施形態のダイの側面図である。
【図９】本発明のダイインサートが従来のダイインサートと併用される別の実施形態である。
【図１０】直列に使用される本発明の２つのダイインサートの側面図である。
【図１１】本発明の方法により使用することができる第２の前駆溶融流の断面図である。
【図１２】第３の実施形態のダイインサート入口における図１１の溶融流の断面図である。
【図１３】図１２のダイインサートの出口における図１１の溶融流の断面図である。
【図１４】本発明の方法により使用することができる第３の前駆溶融流の断面図である。
【図１５】第３の実施形態のダイインサート入口における図１４の溶融流の断面図である。
【図１６】図１５のダイインサートの出口における図１４の溶融流の断面図である。
【図１７】本発明の方法により使用することができる第３の前駆溶融流の断面図である。
【図１８】第４の実施形態のダイインサート入口における図１７の溶融流の断面図である。
【図１９】図１８のダイインサートの出口における図１７の溶融流の断面図である。
【図２０】本発明の方法により使用することができる第４の実施形態の前駆溶融流の断面図である。
【図２１】図２０の溶融流、第５の実施形態のダイインサート入口の断面図である。
【図２２】図２１のダイインサートの出口における図２０の溶融流の断面図である。
【図２３】本発明の方法により使用することができる第５の実施形態の前駆溶融流の断面図である。
【図２４】第６の実施形態のダイインサート入口における図２３の溶融流の断面図である。
【図２５】図２４のダイインサートの出口における図２３の溶融流の断面図である。
【図２６】ダイインサート入口から見た、本発明による第７の実施形態のダイインサートの斜視図である。
【図２７】ダイインサート出口から見た図２６のダイインサートの斜視図である。
【図２８】図２６のダイインサートの入口における２層溶融流の断面図である。
【図２９】図２８の分解断面図である。
【図３０】図２６および２７のダイインサートのダイインサート出口における図２８の溶融流の断面図である。
【図３１】本発明の方法により使用することができる第６の実施形態の前駆溶融流の断面図である。
【図３２】第８の実施形態のダイインサート入口における図３１の溶融流の断面図である。
【図３３】図３２のダイインサートの出口における図３１の溶融流の断面図である。
【図３４】本発明の方法により使用することができる第７の実施形態の前駆溶融流の断面図である。
【図３５】第９の実施形態のダイインサート入口における図３４の溶融流の断面図である。
【図３６】図３５のダイインサートの出口における図３４の溶融流の断面図である。
【図３７】本発明の方法により使用することができる第６の実施形態の前駆溶融流の断面図である。
【図３８】第１０の実施形態のダイインサート入口における図３７の溶融流の断面図である。
【図３９】図３８のダイインサートの出口における図３７の溶融流の断面図である。
【図４０】本発明の方法により使用することができる第４の実施形態の前駆溶融流の断面図である。
【図４１】第１１の実施形態のダイインサート入口における図４０の溶融流の断面図である。
【図４２】図４１のダイインサートの出口における図４０の溶融流の断面図である。
【図４３】流路偏差因子の計算に使用される仮想のダイインサートの幾何学的描写である。
【図４４ａ】本発明において使用されるようなフィードブロック用インサートを有するダイおよびフィードブロックの斜視図である。
【図４４ｂ】本発明により使用されるフィードブロック用インサートの斜視図である。
【図４４ｃ】図４４ｂのフィードブロック用インサート出口における溶融流の断面図である。
【図１】
2008526548.tif 000004
【図２】
2008526548.tif 000005
【図３】
2008526548.tif 000006
【図４】
2008526548.tif 000007
【図５】
2008526548.tif 000008
【図５ａ】
2008526548.tif 000009
【図６】
2008526548.tif 000010
【図７】
2008526548.tif 000011
【図８】
2008526548.tif 000012
【図９】
2008526548.tif 000013
【図１０】
2008526548.tif 000014
【図１１】
2008526548.tif 000015
【図１２】
2008526548.tif 000016
【図１３】
2008526548.tif 000017
【図１４】
2008526548.tif 000018
【図１５】
2008526548.tif 000019
【図１６】
2008526548.tif 000020
【図１７】
2008526548.tif 000021
【図１８】
2008526548.tif 000022
【図１９】
2008526548.tif 000023
【図２０】
2008526548.tif 000024
【図２１】
2008526548.tif 000025
【図２２】
2008526548.tif 000026
【図２３】
2008526548.tif 000027
【図２４】
2008526548.tif 000028
【図２５】
2008526548.tif 000029
【図２６】
2008526548.tif 000030
【図２７】
2008526548.tif 000031
【図２８】
2008526548.tif 000032
【図２９】
2008526548.tif 000033
【図３０】
2008526548.tif 000034
【図３１】
2008526548.tif 000035
【図３２】
2008526548.tif 000036
【図３３】
2008526548.tif 000037
【図３４】
2008526548.tif 000038
【図３５】
2008526548.tif 000039
【図３６】
2008526548.tif 000040
【図３７】
2008526548.tif 000041
【図３８】
2008526548.tif 000042
【図３９】
2008526548.tif 000043
【図４０】
2008526548.tif 000044
【図４１】
2008526548.tif 000045
【図４２】
2008526548.tif 000046
【図４３】
2008526548.tif 000047
【図４４ａ】
2008526548.tif 000048
【図４４ｂ】
2008526548.tif 000049
【図４４ｃ】
2008526548.tif 000050
【国際調査報告】
2008526548.tif 000051
2008526548.tif 000052
2008526548.tif 000053